(57)【要約】【課題】  ゴルフボールが太陽光に曝されても黄変を生じにくくするとともに、蛍光増白剤を利用した膜厚測定試験において、カバーまたはトップコートの厚さを精度高く測ることができるゴルフボール及びそのカバー又はトップコート用の樹脂組成物を提供する。【解決手段】  ゴルフボールのカバー又はトップコート用の樹脂組成物に、例えば、紫外線吸収剤Ａのような、３１０ｎｍ〜３３０ｎｍの間の波長において吸光度のピークを有し、３００ｎｍ〜３５０ｎｍの間の波長の吸光度が少なくとも１．０ＡＵ以上であり、３７０ｎｍの波長の吸光度が０．１〜０．５ＡＵである紫外線吸収剤と、３５０ｎｍ〜３７０ｎｍの間の波長において吸光度のピークを有する蛍光増白剤とを配合し、紫外線吸収剤の濃度は、樹脂組成物の全質量に対して、０．２５〜１．５質量％の範囲内とする。【選択図】  図１
2017113363.tif 000002
【特許請求の範囲】
【請求項１】
ゴルフボールのカバー又はトップコート用の樹脂と、
紫外線を吸収する紫外線吸収剤であって、３１０ｎｍ〜３３０ｎｍの間の波長において吸光度のピークを有し、３００ｎｍ〜３５０ｎｍの間の波長の吸光度が少なくとも１．０ＡＵ以上であり、３７０ｎｍの波長の吸光度が０．１〜０．５ＡＵである紫外線吸収剤と、
紫外線を吸収して可視光線を放出する蛍光増白剤であって、３５０ｎｍ〜３７０ｎｍの間の波長において吸光度のピークを有する蛍光増白剤と
を備えるゴルフボールのカバー又はトップコート用樹脂組成物であって、
前記紫外線吸収剤の濃度が、前記樹脂組成物の全質量に対して、０．２５〜１．５質量％の範囲内であるゴルフボールのカバー又はトップコート用樹脂組成物。
【請求項２】
前記紫外線吸収剤は、その吸収スペクトルにおいて、波長３２０ｎｍ〜２９０ｎｍの区間の吸光度を積分した面積と、波長３２０ｎｍ〜３５０ｎｍの区間の吸光度を積分した面積とが等しく、且つこの面積が、波長３５０ｎｍ〜３９０ｎｍの区間の吸光度を積分した面積の２倍以上である請求項１に記載のゴルフボールのカバー又はトップコート用樹脂組成物。
【請求項３】
前記紫外線吸収剤の濃度が、前記樹脂組成物の全質量に対して、０．４〜０．５質量％の範囲内である請求項１又は２に記載のゴルフボールのカバー又はトップコート用樹脂組成物。
【請求項４】
前記樹脂組成物が、前記樹脂組成物で厚さ５μｍの膜を形成して、これに照度１４０ｌｘの紫外線を照射したときの輝度をＬＵ５とし、前記樹脂組成物で２０μｍの厚さの膜を形成して、これに照度１４０ｌｘの紫外線を照射したときの輝度をＬＵ２０として、以下の式：
ＬＵ２０−ＬＵ５≧２０ｃｄ／ｍ２
を満たす輝度特性を有する請求項１〜３のいずれか一項に記載のゴルフボールのカバー又はトップコート用樹脂組成物。
【請求項５】
前記樹脂組成物は、前記樹脂組成物で形成した膜にキセノンランプを照射する色調変化試験において、当該試験前後のＬａｂ表色系による色差ΔＥｈが２．５以下である請求項１〜４のいずれか一項に記載のゴルフボールのカバー又はトップコート用樹脂組成物。
【請求項６】
前記樹脂組成物は、前記樹脂組成物で形成した膜にキセノンランプを照射する色調変化試験において、当該試験前後の黄変度ΔＹＩが１０以下である請求項１〜５のいずれか一項に記載のゴルフボールのカバー又はトップコート用樹脂組成物。
【請求項７】
ゴルフボールのカバー又はトップコート用の樹脂と、
紫外線を吸収する紫外線吸収剤であって、３１０ｎｍ〜３３０ｎｍの間の波長において吸光度のピークを有し、３００ｎｍ〜３５０ｎｍの間の波長の吸光度が少なくとも１．０ＡＵ以上であり、３７０ｎｍの波長の吸光度が０．１〜０．５ＡＵである紫外線吸収剤と、
紫外線を吸収して可視光線を放出する蛍光増白剤であって、３５０ｎｍ〜３７０ｎｍの間の波長において吸光度のピークを有する蛍光増白剤と
を備えるゴルフボールのカバー又はトップコート用樹脂組成物であって、
前記樹脂組成物が、前記樹脂組成物で厚さ５μｍの膜を形成して、これに照度１４０ｌｘの紫外線を照射したときの輝度をＬＵ５とし、前記樹脂組成物で２０μｍの厚さの膜を形成して、これに照度１４０ｌｘの紫外線を照射したときの輝度をＬＵ２０として、以下の式：
ＬＵ２０−ＬＵ５≧２０ｃｄ／ｍ２
を満たす輝度特性を有するとともに、
前記樹脂組成物は、前記樹脂組成物で形成した膜にキセノンランプを照射する色調変化試験において、Ｌａｂ表色系による色差ΔＥが２．５以下であるゴルフボールのカバー又はトップコート用樹脂組成物。
【請求項８】
コアとカバーとトップコートとを少なくとも備えるゴルフボールであって、
前記カバー又はトップコートには、紫外線を吸収する紫外線吸収剤と、紫外線を吸収して可視光線を放出する蛍光増白剤とが含有され、
前記紫外線吸収剤は、３１０ｎｍ〜３３０ｎｍの間の波長において吸光度のピークを有し、３００ｎｍ〜３５０ｎｍの間の波長の吸光度が少なくとも１．０ＡＵ以上であり、３７０ｎｍの波長の吸光度が０．１〜０．５ＡＵであり、
前記蛍光増白剤が、３５０ｎｍ〜３７０ｎｍの間の波長において吸光度のピークを有し、
前記紫外線吸収剤の濃度が、前記カバー又はトップコートの全質量に対して、０．２５〜１．５質量％の範囲内であるゴルフボール。
【発明の詳細な説明】
【技術分野】
【０００１】
本発明は、ゴルフボール及びそのカバー又はトップコート用の樹脂組成物に関する。
【背景技術】
【０００２】
ゴルフボールは外観がカラフルなものや模様があるものも販売されているが、一般的なゴルフボールは、白色の地に、ゴルフボールのメーカー名や、ブランド名、ロゴ、数字などの標識が付されている。白色のゴルフボールは、通常、ディンプルが形成されるカバーの樹脂に白色顔料が配合されており、このカバーの表面に無色透明のトップコートが形成されて、製造される。
【０００３】
上記カバーの樹脂は、太陽光に曝されることによる黄変が生じ易いことから、このような黄変を防ぐために、カバー又はトップコートには、太陽光の紫外線を吸収する紫外線吸収剤を配合したり、白色をより際立たせるために、紫外線を吸収して所定の波長の可視光線を放出する蛍光増白剤を配合したりしている。特表２０００−５１６５２１号公報には、約３３０ｎｍ〜約３６０ｎｍの間の波長に吸収ピークを有するとともに、約３５０ｎｍの波長における吸光度が約３７０ｎｍの波長における吸光度の約３倍以上である紫外線吸収剤と、約３５０ｎｍ以上の波長の紫外線を吸収して可視光線を放出する蛍光増白剤とを、所定の量で含むゴルフボール用耐紫外線性ウレタントップコートが記載されている。
【０００４】
一方、ゴルフボールの表面に、蛍光増白剤が配合された塗膜が形成されていることを利用して、ゴルフボールに紫外線を照射し、これにより放出された二次発光線をＣＣＤカメラで撮影して画像処理することで、塗膜の明暗像を得て、この明暗から塗膜の厚さを計測する方法が、特開平８−３１８１８６号公報に開示されている。
【先行技術文献】
【特許文献】
【０００５】
【特許文献１】特表２０００−５１６５２１号公報
【特許文献２】特開平８−３１８１８６号公報
【発明の概要】
【発明が解決しようとする課題】
【０００６】
特表２０００−５１６５２１号公報で開示されているように、カバーやトップコートには、ゴルフボールの黄変を防ぐために紫外線吸収剤を配合することが行われているが、紫外線吸収剤と蛍光増白剤の組み合わせによって、吸収する紫外線のそれぞれ波長域の影響のためか、特開平８−３１８１８６号公報に開示されている蛍光増白剤が発光する可視光線を利用した膜厚の測定が正確にできなくなるという問題が生じた。
【０００７】
そこで本発明は、上記の問題点に鑑み、ゴルフボールが太陽光に曝されても黄変を生じにくくするとともに、蛍光増白剤を利用した膜厚測定試験において、カバーまたはトップコートの厚さを精度高く測ることができるゴルフボール及びそのカバー又はトップコート用の樹脂組成物を提供することを目的とする。
【課題を解決するための手段】
【０００８】
上記の目的を達成するために、本発明は、その一態様として、ゴルフボールのカバー又はトップコート用の樹脂組成物であって、ゴルフボールのカバー又はトップコート用の樹脂と、紫外線を吸収する紫外線吸収剤であって、３１０ｎｍ〜３３０ｎｍの間の波長において吸光度のピークを有し、３００ｎｍ〜３５０ｎｍの間の波長の吸光度が少なくとも１．０ＡＵ以上であり、３７０ｎｍの波長の吸光度が０．１〜０．５ＡＵである紫外線吸収剤と、紫外線により可視光線を放出する蛍光増白剤であって、３５０ｎｍ〜３７０ｎｍの間の波長において吸光度のピークを有する蛍光増白剤とを備え、前記紫外線吸収剤の濃度は、前記樹脂組成物の全質量に対して、０．２５〜１．５質量％の範囲内のものである。
【０００９】
前記紫外線吸収剤は、その吸収スペクトルにおいて、波長３２０ｎｍ〜２９０ｎｍの区間の吸光度を積分した面積と、波長３２０ｎｍ〜３５０ｎｍの区間の吸光度を積分した面積とが等しいことが好ましく、且つこの面積は、波長３５０ｎｍ〜３９０ｎｍの区間の吸光度を積分した面積の２倍以上であることが好ましい。前記紫外線吸収剤の濃度は、前記樹脂組成物の全質量に対して、０．４〜０．５質量％の範囲内であることがより好ましい。
【００１０】
前記樹脂組成物は、前記樹脂組成物で厚さ５μｍの膜を形成して、これに照度１４０ｌｘの紫外線を照射したときの輝度をＬＵ５とし、前記樹脂組成物で２０μｍの厚さの膜を形成して、これに照度１４０ｌｘの紫外線を照射したときの輝度をＬＵ２０として、以下の式：
ＬＵ２０−ＬＵ５≧２０ｃｄ／ｍ２
を満たす輝度特性を有するものが好ましい。
【００１１】
前記樹脂組成物は、前記樹脂組成物で形成した膜にキセノンランプを照射する色調変化試験において、当該試験前後のＬａｂ表色系による色差ΔＥｈが２．５以下であることが好ましい。また、前記樹脂組成物は、前記樹脂組成物で形成した膜にキセノンランプを照射する色調変化試験において、当該試験前後の黄変度ΔＹＩが１０以下であることが好ましい。
【００１２】
また、本発明は、別の態様として、ゴルフボールのカバー又はトップコート用樹脂組成物であって、ゴルフボールのカバー又はトップコート用の樹脂と、紫外線を吸収する紫外線吸収剤であって、３１０ｎｍ〜３３０ｎｍの間の波長において吸光度のピークを有し、３００ｎｍ〜３５０ｎｍの間の波長の吸光度が少なくとも１．０ＡＵ以上であり、３７０ｎｍの波長の吸光度が０．１〜０．５ＡＵである紫外線吸収剤と、紫外線を吸収して可視光線を放出する蛍光増白剤であって、３５０ｎｍ〜３７０ｎｍの間の波長において吸光度のピークを有する蛍光増白剤とを備え、前記樹脂組成物は、前記樹脂組成物で厚さ５μｍの膜を形成して、これに照度１４０ｌｘの紫外線を照射したときの輝度をＬＵ５とし、前記樹脂組成物で２０μｍの厚さの膜を形成して、これに照度１４０ｌｘの紫外線を照射したときの輝度をＬＵ２０として、以下の式：
ＬＵ２０−ＬＵ５≧２０ｃｄ／ｍ２
を満たす輝度特性を有するとともに、前記樹脂組成物は、前記樹脂組成物で形成した膜にキセノンランプを照射する色調変化試験において、Ｌａｂ表色系による色差ΔＥｈが２．５以下のものである。
【００１３】
更に、本発明は、別の態様として、ゴルフボールであって、コアとカバーとトップコートとを少なくとも備え、前記カバー又はトップコートには、紫外線を吸収する紫外線吸収剤と、紫外線を吸収して可視光線を放出する蛍光増白剤とが含有され、前記紫外線吸収剤は、３１０ｎｍ〜３３０ｎｍの間の波長において吸光度のピークを有し、３００ｎｍ〜３５０ｎｍの間の波長の吸光度が少なくとも１．０ＡＵ以上であり、３７０ｎｍの波長の吸光度が０．１〜０．５ＡＵであり、前記蛍光増白剤は、３５０ｎｍ〜３７０ｎｍの間の波長において吸光度のピークを有し、前記紫外線吸収剤の濃度が、前記カバー又はトップコートの全質量に対して、０．２５〜１．５質量％の範囲内のものである。
【発明の効果】
【００１４】
このように本発明によれば、カバーまたはトップコートに所定の紫外線吸収剤および蛍光増白剤を添加するとともに、紫外線吸収剤の配合を０．２５〜１．５質量％の範囲内とすることで、太陽光に曝されても黄変を生じにくくできるとともに、蛍光増白剤を利用した膜厚測定試験においても、紫外線吸収剤の影響が少なく、カバーまたはトップコートの厚さを精度高く測ることができる。
【図面の簡単な説明】
【００１５】
【図１】紫外線吸収剤の紫外波長域あたりの吸収スペクトルを示すグラフである。
【図２】蛍光増白剤の紫外波長域あたりの吸収スペクトルを示すグラフである。
【図３】本発明で用いるゴルフボールの膜厚測定装置の外観を示す写真である。
【発明を実施するための形態】
【００１６】
以下、添付図面を参照して、本発明に係るゴルフボール及びそのカバー又はトップコート用の樹脂組成物の実施の形態について詳細に説明する。
【００１７】
本実施の形態のカバー又はトップコート用の樹脂組成物は、ゴルフボールのカバー又はトップコート用の樹脂と、紫外線を吸収する紫外線吸収剤と、紫外線を吸収して可視光線を放出する蛍光増白剤とを主成分として含むものである。
【００１８】
カバー用の樹脂としては、特に限定されないが、アイオノマー樹脂、ポリウレタン系熱可塑性エラストマー、熱硬化性ポリウレタン、またはこれらの混合物を主成分として使用して形成することができる。また、カバーには、上記主成分の他に、他の熱可塑性エラストマーや、ポリイソシアネート化合物、脂肪酸又はその誘導体、塩基性無機金属化合物、充填剤などを添加することができる。
【００１９】
アイオノマー樹脂としては、これに限定されないが、以下の（ａ）成分及び／又は（ｂ）成分をベース樹脂とするものを用いることができる。また、このベース樹脂には、任意に、以下の（ｃ）成分を添加することができる。（ａ）成分は、オレフィン−不飽和カルボン酸−不飽和カルボン酸エステル３元ランダム共重合体及び／又はその金属塩、（ｂ）成分は、オレフィン−不飽和カルボン酸２元ランダム共重合体及び／又はその金属塩、（ｃ）成分は、ポリオレフィン結晶ブロック、ポリエチレン／ブチレンランダム共重合体を有する熱可塑性ブロックコポリマーである。
【００２０】
トップコート用の樹脂としては、特に限定されないが、アクリル系ポリオールや、ポリエステル系ポリオールなどのポリオールを主剤とし、ヘキサメチレンジイソシアネート（ＨＤＩ）やトリレンジイソシアネート（ＴＤＩ）、イソホロンジイソシアネート（ＩＰＤＩ)、ジフェルメタンジイソシアネート（ＭＤＩ）などのイソシアネートを硬化剤とする２液硬化系樹脂を用いることができる。主剤には、その他、酢酸エチルや、酢酸ブチル、プロピレングリコールモノメチルエーテルアセテート、メチルエチルケトン、メチルイソブチルケトンなどの溶剤を含んでもよい。また、硬化を促進するために、硬化触媒を含んでもよい。
【００２１】
紫外線吸収剤としては、３１０ｎｍ〜３３０ｎｍの間の波長において吸光度のピークを有し、３００ｎｍ〜３５０ｎｍの間の波長の吸光度が１．０ＡＵ以上であり、３７０ｎｍの波長の吸光度が０．１〜０．５ＡＵのものを用いる。このような吸収スペクトルを有する紫外線吸収剤を用いることで、少ない添加量でも効果的に紫外線を吸収することができる。吸光度のピークは、３１５ｎｍ〜３２５ｎｍの間の波長であることが好ましい。また、３７０ｎｍの波長の吸光度は、０．２〜０．４ＡＵの範囲内が好ましい。なお、３００ｎｍ〜３５０ｎｍの間の波長の吸光度の上限は、特に限定されないが、２．５ＡＵ以下が好ましい。更に、３１０ｎｍ〜３４０ｎｍの間の波長の吸光度は、１．５ＡＵ以上であることが好ましい。この３１０ｎｍ〜３４０ｎｍの間の波長の吸光度の上限も、特に限定されないが、２．５ＡＵ以下が好ましい。
【００２２】
紫外線吸収剤は、波長３２０ｎｍ〜２９０ｎｍの区間の吸光度を積分した面積と、波長３２０ｎｍ〜３５０ｎｍの区間の吸光度を積分した面積とが等しい吸収スペクトルを有するものが好ましい。また、紫外線吸収剤は、この面積が、波長３５０ｎｍ〜３９０ｎｍの区間の吸光度を積分した面積の２倍以上である吸収スペクトルを有するものが好ましい。
【００２３】
このような吸収スペクトルを有する紫外線吸収剤としては、例えば、サリチル酸誘導体、ベンゾフェノン系、ベンゾトリアゾール系、シアノアクリレート系、トリアジン系の紫外線吸収剤がある。これらは１種類で使用することもできるし、複数の種類を組み合わせて使用することもできる。これらの種類の中でも、トリアジン系の紫外線吸収剤が好ましく、更には、ヒドロキシフェニルトリアジン系の紫外線吸収剤が好ましい。具体的には、２−（２−ヒドロキシ−４−［１−オクチルオキシカルボニルエトキシ］フェニル）−４，６−ビス（４−フェニルフェニル）−１，３，５−トリアジンが好ましく、例えば、Ｔｉｎｕｖｉｎ４７９（ＢＡＳＦ社製）として入手することができる。このＴｉｎｕｖｉｎ４７９の吸収スペクトルを図１に紫外線吸収剤Ａとして示す。図１に示すように、紫外線吸収剤の種類によって吸収スペクトルが大きく異なることがわかる。なお、図１の縦軸及び本請求項のＡＵは、以下の式で求めることができる。
ＡＵ＝ｌｏｇ（Ｉ０／Ｉ）＝εＣＬ
式中のＩ０は入射光強度、Ｉは透過光強度、εは吸光係数、Ｃはトルエン溶液で希釈した紫外線吸収剤の濃度２０ｍｇ／ｌ、Ｌはセルの長さ１ｃｍである。
【００２４】
紫外線吸収剤の濃度は、樹脂組成物の全質量に対して、０．２５〜１．５質量％の範囲内とする。この範囲内とすることで、紫外線吸収剤による悪影響を受けずに、蛍光増白剤による膜厚測定を精度高く行うことができる。紫外線吸収剤の濃度は、０．４〜１．０質量％の範囲内がより好ましく、０．４〜０．５質量％の範囲内が更に好ましい。
【００２５】
蛍光増白剤としては、３５０ｎｍ〜３７０ｎｍの間の波長において吸光度のピークを有するものを用いる。このような吸収スペクトルを有する蛍光増白剤としては、クマリン系、オキサジノン系、スチルベン系、ナフタリン系、ポリアゾリン系などの蛍光増白剤がある。これらは１種類で使用することもできるし、複数の種類を組み合わせて使用することもできる。これらの種類の中でも、クマリン系の蛍光増白剤が好ましい。例えば、商品名：ＰＹ１８００（ハッコーケミカル社製）として入手することができる。このＰＹ１８００の吸収スペクトルを図２に示す。
【００２６】
蛍光増白剤の濃度が、樹脂組成物の全質量に対して、０．０１〜１．０質量％の範囲内とすることが好ましく、０．０５〜０．５０質量％の範囲内が更に好ましい。
【００２７】
その他、カバー又はトップコート用の樹脂組成物には、必要により、白色顔料や、パール顔料などを添加してもよい。
【００２８】
更に、本発明に係る樹脂組成物は、以下の物性を有することが好ましい。
【００２９】
本発明の樹脂組成物は、以下の式：
ＬＵ２０−ＬＵ５≧２０ｃｄ／ｍ２
を満たす輝度特性を有することが好ましい。式中のＬＵ５は、当該樹脂組成物で厚さ５μｍの膜を形成して、これに照度１４０ｌｘの紫外線を照射したときの輝度であり、ＬＵ２０は、当該樹脂組成物で２０μｍの厚さの膜を形成して、これに照度１４０ｌｘの紫外線を照射したときの輝度である。このような輝度特性を有することで、上述した蛍光増白剤を利用する膜厚測定を精度高く行うことができるという利点がある。ＬＵ２０およびＬＵ５の輝度の測定の詳細については後述する。ＬＵ２０−ＬＵ５の値は、４０ｃｄ／ｍ２以上がより好ましい。ＬＵ２０−ＬＵ５の値の上限は、特に限定されない。
【００３０】
本発明の樹脂組成物は、当該樹脂組成物で形成した膜にキセノンランプを照射する色調変化試験において、Ｌａｂ表色系による色差ΔＥｈが５．０以下であることが好ましい。Ｌａｂ表色系による色差ΔＥは、ＪＩＳ  Ｚ  ８７３０−１９８０に準拠して測定する。この色差ΔＥを５．０以下とすることで、太陽光による色調変化を顕著に抑えることができる。色差ΔＥは、２．５以下がより好ましい。
【００３１】
本発明の樹脂組成物は、当該樹脂組成物で形成した膜にキセノンランプを照射する色調変化試験において、黄変度ΔＹＩが１０以下であることが好ましい。黄変度ΔＹＩは、ＪＩＳ  Ｋ  ７３７３に準拠して測定する。この黄変度ΔＹＩを１０以下とすることで、太陽光による黄変を顕著に抑えることができる。黄変度ΔＹＩは、８以下がより好ましく、６以下が更に好ましい。黄変度ΔＹＩの下限は、特に限定されない。
【００３２】
次に、このカバー又はトップコート用の樹脂組成物を用いてゴルフボールを製造する方法の一実施の形態について説明する。
【００３３】
本発明のゴルフボールは、コアとカバーからなるツーピース構造や、コアとカバーの間に中間層を備えるスリーピース構造などのマルチピース構造を採用することができる。コアは、主に基材ゴムにより形成することができる。基材ゴムとしては、広くゴムを用いることができ、例えば、ポリブタジエンゴム（ＢＲ）の他、スチレンブタジエンゴム（ＳＢＲ）、天然ゴム（ＮＲ）、ポリイソプレンゴム（ＩＲ）、ポリウレタンゴム（ＰＵ）、シリコーンゴムなどを用いることができるが、これらに限定されるものではない。
【００３４】
コアには、主成分となる基材ゴムの他、任意に、例えば、共架橋剤、架橋剤、充填剤、老化防止剤、異性化剤、素練り促進剤、硫黄、及び有機硫黄化合物を添加することができる。また、主成分として、基材ゴムに代えて、熱可塑性エラストマー、アイオノマー樹脂、またはこれらの混合物を用いることもできる。
【００３５】
コアは、中実でも中空でもよく、実質的に球状の形状を有している。コアの外径は、中間層を設けるかどうかによって変化するが、５〜４２ｍｍの範囲が好ましく、２５〜４０ｍｍの範囲がより好ましい。コアとカバーとの間に中間層を配置する場合、コア的な機能を有する中間層を設けてもよいし、カバー的な機能を有する中間層を設けてもよい。コアの成形法は、ゴルフボールのコアの公知の成形法を採用することができる。
【００３６】
次に、コアの外周に、本発明のカバー用の樹脂組成物を用いてカバーを形成する。なお、本発明のトップコート用の樹脂組成物を用いる場合は、カバーは、紫外線吸収剤および蛍光増白剤を配合しないものを用いる。カバーの形成法は、ゴルフボールのカバーの公知の成形法を採用することができる。例えば、特に限定されないが、金型内にコアを配置し、カバー用の樹脂組成物を射出成形することによって、コアを覆うようにカバーを形成することができる。このカバー成型用の金型は、カバー表面にディンプルを形成するための複数の突起部を有する。カバーの厚さは、これに限定されないが、下限は、０．２ｍｍ以上が好ましく、０．４ｍｍ以上がより好ましく、上限は、４ｍｍ以下が好ましく、３ｍｍ以下がより好ましく、２ｍｍ以下が更に好ましい。
【００３７】
更に、カバーの外周に、本発明のトップコート用の樹脂組成物を用いてトップコートを形成する。なお、本発明のカバー用の樹脂組成物を用いた場合は、トップコートは、紫外線吸収剤および蛍光増白剤を配合しないものを用いる。トップコートの厚さは、これに限定されないが、下限は、５μｍ以上が好ましく、１０μｍ以上がより好ましく、上限は、１００μｍ以下が好ましく、６０μｍ以下がより好ましい。
【００３８】
これにより、所定の紫外線吸収剤および所定の蛍光増白剤が含有されたカバー又はトップコートを備えたゴルフボールを得ることができる。
【実施例】
【００３９】
以下、本発明の実施例および比較例について説明する。
【００４０】
表１に示す配合の樹脂組成物を用いて、ゴルフボールのトップコートを形成した。トップコートの厚さは１５μｍとした。このトップコートを備えたゴルフボールについて、色調試験、キセノン色調変化試験、および膜厚測定試験を行った。また、樹脂組成物については、別途、薄膜を作成して、輝度試験を行った。
【００４１】
［１．色調試験］
色調試験は、色差計（スガ試験機株式会社製の分光測定機ＳＣ−Ｐ）を用い、ＪＩＳ  Ｚ  ８７２２「反射物体の測定方法」（拡散光照明、８度受光の光学系：条件ｃ）に準拠し、ｄ／８（試料の正反射成分を含まないで測定：光トラップあり）により測定した。測定孔径はφ３０ｍｍを使用した。そして、ＪＩＳ  Ｚ  ８７０１のＬａｂ表色に基づきＬ、ａ、ｂの各値、および黄色度ＹＩを測定した。
【００４２】
［２．キセノン色調変化試験］
キセノン色調変化試験は、スガ試験機株式会社製のスーパーキセノンウェザーメーター（ＳＸ７５）を用いて、キセノン照射前後でのボール表面の色の変化をスガ試験機（株）製の色差計（型式ＳＣ−Ｐ）を用いて測定し、ＪＩＳ  Ｚ  ８７０１のＬａｂ表色に基づき、照射前と照射後のボールの黄変に対する変色性（ΔＥ）を調べた。
なお、色差ΔＥは、値が小さいほど変色が少ないことを示す。また、色差ΔＥから黄変を評価した。評価基準は、ΔＥ２．５以下の場合にＳと評価し、５．０以下の場合にＡと評価し、５．０以上の場合にＢと評価した。
【００４３】
［３．膜厚測定試験］
膜厚測定試験は、図３に示す膜厚測定装置を用いて、支持台１２に置いたゴルフボール１０に、紫外線照射装置２０の環状ライト２２から紫外線を照射し、ゴルフボール１０から放出された二次発光線を、環状ライト２２の中空の空間を介してＣＣＤカメラ３０で撮影し、所定の画像処理により、塗膜の明暗像を得て、この明暗から塗膜の厚さを計測した。
【００４４】
なお、膜厚測定試験は、膜厚の検量線を作成するために、試験前に、樹脂組成物で厚さ５μｍの膜を形成して、これに照度１４０ｌｘおよび１８０ｌｘの紫外線を照射して輝度ＬＵ５を測定するとともに、樹脂組成物で２０μｍの厚さの膜を形成して、これに照度１４０ｌｘおよび１８０ｌｘの紫外線を照射して輝度ＬＵ２０を測定した。輝度の測定の結果は、４０以上の場合にＳと評価し、２０以上の場合にＡと評価し、１９以下の場合にＢと評価した。
【００４５】
【表１】
2017113363.tif 000003
【００４６】
【表２】
2017113363.tif 000004
【００４７】
表１および表２に示すように、紫外線吸収剤の濃度が、０．３〜１．５質量％の範囲内であった実施例１〜５では、膜厚測定試験でトップコートの厚さを精度高く測ることができたとともに、黄変がほとんど見られなかった。一方、紫外線吸収剤の濃度が、０．１〜０．２質量％と低かった比較例１、２では、膜厚測定試験でトップコートの厚さを精度高く測ることができたものの、黄変が目立って生じていた。紫外線吸収剤の濃度が、１．７〜２．０質量％と高かった比較例４、５では、黄変はほとんど生じなかったものの、膜厚測定試験でトップコートの厚さを正確に測定することができなかった。
【００４８】
ＬＵ２０−ＬＵ５の値については、実施例１〜５は、照度１４０ｌｘで２０．２〜５１．８、照度１８０ｌｘで２８．２〜１６．２であった。一方、比較例１〜４では、照度１４０ｌｘで１２．１〜６８．２、照度１８０ｌｘで６．６〜１７．５であった。
【符号の説明】
【００４９】
１０  ゴルフボール
１２  支持台
２０  紫外線照射装置
２２  環状ライト
３０  ＣＣＤカメラ
【図１】
2017113363.tif 000005
【図２】
2017113363.tif 000006
【図３】
2017113363.tif 000007